(57)【特許請求の範囲】
【請求項１】
鉄及びクロムで形成される基材を含む、時計又は宝飾品の構成部品用のステンレス鋼合金であって、
前記合金は０．５質量％未満のニッケルを含み、オーステナイト面心立方構造に配列され、
質量値で以下：
‐クロム：最小値１６％、最大値２０％；
‐少なくとも１つの追加の金属であって、前記少なくとも１つの追加の金属又は前記複数の追加の金属の合計値は、最小値３０％〜最大値４０％であり、前記少なくとも１つの追加の金属は、銅、ルテニウム、ロジウム、パラジウム、レニウム、オスミウム、イリジウム、白金、金からなる第１の群から選択される少なくとも１つの追加の金属：
‐銅の値は最小値０％〜最大値２％であり；
‐金の値は最小値０％〜最大値２％であり；
‐炭素：最小値０％、最大値０．０３％；
‐モリブデン：最小値０％、最大値２％；
‐マンガン：最小値０％、最大値２％；
‐ケイ素：最小値０％、最大値１％；
‐窒素：最小値０％、最大値０．１％；
‐タングステン：最小値０％、最大値０．５％；
‐バナジウム：最小値０％、最大値０．５％；
‐ニオブ：最小値０％、最大値０．５％；
‐ジルコニウム：最小値０％、最大値０．５％；
‐チタン：最小値０％、最大値０．５％；
‐鉄及び不可避不純物：１００％への不足分
からなることを特徴とする、合金。
【請求項２】
前記少なくとも１つの追加の金属は、プラチノイドと呼ばれる前記第１の群の下位群から選択される少なくとも１つの追加の金属を含み、前記プラチノイド下位群は、ルテニウム、ロジウム、パラジウム、レニウム、オスミウム、イリジウム、白金を含むことを特徴とする、請求項１に記載の合金。
【請求項３】
前記少なくとも１つの追加の金属は前記プラチノイド下位群からのみ選択されることを特徴とする、請求項２に記載の合金。
【請求項４】
前記合金は質量値で以下：
‐クロム：最小値１６％、最大値２０％；
‐マンガン：最小値０％、最大値２％；
‐窒素：最小値０％、最大値０．１％；
‐前記第１の群からの少なくとも１つの前記追加の金属であって、前記少なくとも１つの追加の金属又は前記複数の追加の金属の合計値は、最小値３０％〜最大値４０％である少なくとも１つの前記追加の金属；
‐銅の値は最小値０％〜最大値２％であり；
‐金の値は最小値０％〜最大値２％であり；
‐前記第１の群又は前記プラチノイド下位群の１つ又は複数の前記追加の金属と、マンガン及び窒素との合計は、最小値３０％〜最大値４０％であり；
‐モリブデン：最小値０％、最大値２％；  
‐ケイ素：最小値０％、最大値１％；
‐炭素：最小値０％、最大値０．０３％；  
‐タングステン：最小値０％、最大値０．５％；
‐バナジウム：最小値０％、最大値０．５％；
‐ニオブ：最小値０％、最大値０．５％；
‐ジルコニウム：最小値０％、最大値０．５％；
‐チタン：最小値０％、最大値０．５％；
‐鉄及び不可避不純物：１００％への不足分
からなることを特徴とする、請求項１に記載の合金。
【請求項５】
前記合金は質量値で以下：
‐クロム：最小値１６％、最大値２０％；
‐マンガン：最小値０％、最大値２％；
‐窒素：最小値０％、最大値０．１％；
‐前記第１の群からの少なくとも１つの前記追加の金属であって、前記少なくとも１つの追加の金属又は前記複数の追加の金属の合計値は、最小値３０％〜最大値４０％である少なくとも１つの前記追加の金属；
‐銅の値は最小値０％〜最大値２％であり；
‐金の値は最小値０％〜最大値２％であり；
‐前記第１の群又は前記プラチノイド下位群の１つ又は複数の前記追加の金属と、マンガン及び窒素との合計は、最小値３０％〜最大値４０％であり；
‐モリブデン：最小値０％、最大値２％；  
‐ケイ素：最小値０％、最大値１％；
‐炭素：最小値０％、最大値０．０３％；  
‐タングステン：最小値０％、最大値０．５％；
‐バナジウム：最小値０％、最大値０．５％；
‐ニオブ：最小値０％、最大値０．５％；
‐ジルコニウム：最小値０％、最大値０．５％；
‐チタン：最小値０％、最大値０．５％；
‐鉄及び不可避不純物：１００％への不足分
からなることを特徴とする、請求項２に記載の合金。
【請求項６】
タングステン、バナジウム、ニオブ、ジルコニウム、チタンを含む第２の群から選択される少なくとも１つの炭化物形成元素の含有率は、ゼロではなく、かつ前記第２の群の前記炭化物形成元素の合計の０．５質量％までの範囲内であることを特徴とする、請求項１に記載の合金。
【請求項７】
タングステン、バナジウム、ニオブ、ジルコニウム、チタンを含む第２の群から選択される少なくとも１つの炭化物形成元素の含有率は、ゼロではなく、かつ前記第２の群の前記炭化物形成元素の合計の０．５質量％までの範囲内であることを特徴とする、請求項２に記載の合金。
【請求項８】
タングステン、バナジウム、ニオブ、ジルコニウム、チタンを含む第２の群から選択される少なくとも１つの炭化物形成元素の含有率は、ゼロではなく、かつ前記第２の群の前記炭化物形成元素の合計の０．５質量％までの範囲内であることを特徴とする、請求項３に記載の合金。
【請求項９】
タングステン、バナジウム、ニオブ、ジルコニウム、チタンを含む第２の群から選択される少なくとも１つの炭化物形成元素の含有率は、ゼロではなく、かつ前記第２の群の前記炭化物形成元素の合計の０．５質量％までの範囲内であることを特徴とする、請求項４に記載の合金。
【請求項１０】
タングステン、バナジウム、ニオブ、ジルコニウム、チタンを含む第２の群から選択される少なくとも１つの炭化物形成元素の含有率は、ゼロではなく、かつ前記第２の群の前記炭化物形成元素の合計の０．５質量％までの範囲内であることを特徴とする、請求項５に記載の合金。
【請求項１１】
前記合金は、質量値で以下：
‐パラジウム：最小値３０％、最大値４０％；
‐銅：最小値０％、最大値２％；
‐金：最小値０％、最大値２％；
‐パラジウム＋銅＋金の合計：最小値３０％、最大値４０％；
‐クロム：最小値１６％、最大値２０％；
‐モリブデン：最小値０％、最大値２％；
‐マンガン：最小値０％、最大値２％；
‐ケイ素：最小値０％、最大値１％；
‐窒素：最小値０％、最大値０．１％；
‐炭素：最小値０％、最大値０．０３％；
‐鉄及び不可避不純物：１００％への不足分
からなることを特徴とする、請求項１に記載の合金。
【請求項１２】
前記合金は、質量値で以下：
‐クロム：１８％；
‐パラジウム：３５％；
‐炭素：０％〜０．０３％
を含むことを特徴とする、請求項６に記載の合金。
【発明の詳細な説明】
【技術分野】
【０００１】
本発明は、鉄及びクロムで形成される基材を含むステンレス鋼合金に関する。
【０００２】
本発明はまた、このタイプの合金製の時計構成部品にも関する。
【０００３】
本発明は、特に以下の構造体に関する、時計学及び宝飾品の分野に関する：腕時計ケース、腕時計の中央部分、地板、ブレスレット又はリストバンド、指輪、イヤリング等。
【背景技術】
【０００４】
ステンレス鋼は一般に、特に以下の構造体のために、時計学及び宝飾品の分野で使用される：腕時計ケース、腕時計の中央部分、地板、ブレスレット又はリストバンド、及びその他の構造体。
【０００５】
ユーザの肌に接触することを意図した、外装として使用するための構成部品は、特にニッケル等の特定の金属のアレルゲン性の影響のために、特定の制約に従わなければならない。ニッケルの保護的品質及び研磨した際の光沢にもかかわらず、ニッケルを殆ど又は全く含有しない合金を市販する試みが次第になされている。
【０００６】
しかしながらニッケルは、機械的特性並びに延性、展性及び弾性を向上させるために、最も一般的なステンレス鋼の基本成分である。しかしながらニッケルは、摩擦面に関して有害な影響を有する。ニッケルは不動態層の特性を向上させ、またこれは表面酸化物層に一体化される。特に合金Ｘ２ＣｒＮｉＭｏ１７‐１２  ＥＮ（又は３１６Ｌ  ＡＩＳＩ）は、１０．５〜１３％のニッケルを含む。ニッケルは絶えず価格が上昇している金属であり（２０１２年において１トンにつき略２００００アメリカドル）、これによりニッケルを含有する合金の価格が上昇する。
【０００７】
体心立方構造を有するフェライト系鋼であるニッケルフリーステンレス鋼が公知である。しかしながら、フェライト系鋼は熱処理によって硬化させることができず、冷間加工でしか硬化させることができない。フェライト系鋼は凹凸構造を有し、この種類の合金は研磨に適していない。
【０００８】
Ａｓｕｌａｂ  ＳＡによる特許文献１は、このタイプのニッケルフリーフェライト系ステンレス鋼の腕時計の外装部品への適用を開示しており、上記合金は、窒素を少なくとも０．４重量％、ニッケルを最大０．５重量％、クロムとモリブデンとを合計１０〜３５質量％、マンガンを５〜２０質量％含む。
【０００９】
熱処理によって硬化させることができるマルテンサイト系鋼である、他のステンレス鋼合金が公知である。しかしながら、これらマルテンサイト系鋼、特に硬化性沈殿物を含むマルエージング鋼種は、機械加工するのが困難であり、時計学における応用は想定できない。
【００１０】
Ｕｇｉｎｅ‐Ｓａｖｏｉｅ  Ｉｍｐｈｙによる特許文献２は、機械加工性が改善されたマルテンサイト系ステンレス鋼を開示しており、これは、ニッケル含有率がゼロでないが２〜６％であり、クロム含有率が１１〜１９％と比較的低く、多数の添加剤を提供してマトリクス内における特定の包有物の形成を促進する組成を有し、これによってチップの局所的脆化により機械加工性が向上する。しかしながら、低いとはいえ、ニッケル含有率は時計学における応用には高すぎるままであることは明らかである。
【００１１】
面心立方構造を有するオーステナイト系鋼は、一般に極めて良好な成形特性を有し、これは時計又は宝飾品の構成部品に関して特に有利である。オーステナイト系鋼は極めて高い耐化学性を有する。オーステナイト系鋼はまた、これらの面心立方構造により非磁性でもある。オーステナイト系鋼は、また溶接に最も適している。しかしながら一般的なオーステナイト系ステンレス鋼は依然としてニッケルを３．５〜３２％、より一般には８．０〜１５％含む。実際、ニッケルは、オーステナイト組織、特に成形による変形に適した鋼板の獲得を可能とするガンマ形成元素（ｇａｍｍａｇｅｎｏｕｓ  ｅｌｅｍｅｎｔ）である。Ｃａｂｏｔ  Ｃｏｒｐｏｒａｔｉｏｎによる特許文献３は、合金中のオーステナイト組織を補助するためにニッケルが存在しなければならないと断言までしている。
【００１２】
理論的に、ステンレス鋼に固有である鉄‐クロム系のγループは、ニッケル含有率が低いか又はゼロであってもオーステナイト領域を形成するが、より高い比率のニッケルを含む合金のループと比較して、このループの振幅は極めて制限されている。更に、このオーステナイト領域は、周囲温度よりはるかに高い温度において存在する。ガンマ形成合金元素は、オーステナイトループの化学組成を（クロムに対して）拡大して、構造が安定である温度範囲を増大させるため、ガンマ形成合金元素の効果は二重である。
【００１３】
二相鋼とも呼ばれるオーステナイト‐フェライト系鋼は僅かに磁性であり、一般に３．５％〜８％のニッケルを含む。
【００１４】
要するに、ニッケルフリーのステンレス鋼が主にフェライト系鋼であることは一般に容認されているが、ニッケル鋼として一般に分類されるオーステナイト系鋼の利点を得ることができるはずである。
【００１５】
オーステナイト系ステンレス鋼を得るために、オーステナイトの安定性の範囲を増大させるニッケル、マンガン又は窒素（後者の２つはスーパーオーステナイト系鋼として公知である）等のγを生じる元素が一般に使用される。従って理論的には、ニッケルの代わりにマンガン又は窒素を含むスーパーオーステナイト系鋼を使用できる。
【００１６】
Ｓｉｍａによる特許文献４は、このタイプのニッケルフリーオーステナイト系鋼を開示しており、このニッケルフリーオーステナイト系鋼は、マンガンを１５〜２４％、クロムを１５〜２０％、モリブデンを２．５〜４％、窒素を０．６〜０．８５％、バナジウムを０．１〜０．５％、銅を０．５％未満、コバルト０．５％未満、ニオブとタンタルを合計０．５％未満、炭素を０．０６％未満、その他の複数の元素をそれぞれ０．０２０質量％含み、残りは鉄で形成され、特定の金属の組成は、それらのクロム、モリブデン、窒素、バナジウム、ニオブ、マンガンのレベルを画定する方程式及び不等式系を通して互いに対して制限される。
【００１７】
しかしながら、これらのスーパーオーステナイト系合金は高い機械的特性を有するものの、成形が極めて困難であり、特に機械加工が困難であり、型鍛造が不可能であるため、使用するには不便である。
【００１８】
オーステナイト系ステンレス鋼は以下の文献から公知である：
‐Ｄａｉｄｏ  Ｓｔｅｅｌ  Ｃｏ  Ｌｔｄによる特許文献５（特に宝飾品における使用に関し、高い窒素レベルを有する）；
‐Ｍｅｔａｌｌｕｒｇｉｅ  Ａｖａｎｃｅｅ  Ｓｉｍａによる特許文献６（生物医学的用途、ニッケルフリー）；
‐Ｄａｉｄｏ  Ｓｔｅｅｌ  Ｃｏ  Ｌｔｄによる特許文献７（高い窒素レベルを有する）；
‐Ｕｓｉｎｏｒ  Ｕｇｉｎｅによる特許文献８（極めて低い窒素レベルを有する）；
‐Ｌｉｕ  Ａｄｖａｎｃｅｄ  Ｉｎｔ  Ｍｕｌｔｉｔｅｃｈによる特許文献９（中レベルの窒素を有する）；
‐Ｋｒｕｐｐによる特許文献１０（高耐久性及び耐腐食性）；
‐Ｍｅｒｔｚ  Ｃａｒｐｅｎｔｅｒ  Ｔｅｃｈｎｏｌｏｇｙ  Ｃｏによる特許文献１１（耐腐食性）。
【先行技術文献】
【特許文献】
【００１９】
【特許文献１】欧州特許出願第０９６４０７１Ａ１号
【特許文献２】欧州特許第０６２９７１４Ｂ１号
【特許文献３】仏国特許第２５３４９３１号
【特許文献４】欧州特許第１０２５２７３Ｂ１号
【特許文献５】欧州特許出願第１７８３２４０Ａ１号
【特許文献６】欧州特許第１０２５２７３Ｂ１号
【特許文献７】欧州特許出願第１６２６１０１Ａ１号
【特許文献８】欧州特許出願第０８９６０７２Ａ１号
【特許文献９】米国特許出願第２００９／０６０７７５Ａ１号
【特許文献１０】独国特許第１９７１６７９５Ａ１号
【特許文献１１】米国特許出願第３９０４４０１Ａ号
【発明の概要】
【００２０】
本発明は、鉄及びクロムで形成される基材を含むステンレス鋼合金に関し、上記ステンレス鋼合金は０．５質量％未満のニッケルを含み、オーステナイト面心立方構造に配列され、また上記ステンレス鋼合金は、質量値で以下からなることを特徴とする：
‐クロム：最小値１６％、最大値２０％；
‐少なくとも１つの追加の金属であって、少なくとも１つの追加の金属又は上記複数の追加の金属の合計値は、最小値３０％〜最大値４０％であり、上記少なくとも１つの追加の金属は、銅、ルテニウム、ロジウム、パラジウム、レニウム、オスミウム、イリジウム、白金、金からなる第１の群から選択される少なくとも１つの追加の金属：
‐銅の値は最小値０％〜最大値２％であり；
‐金の値は最小値０％〜最大値２％であり；
‐炭素：最小値０％、最大値０．０３％；
‐モリブデン：最小値０％、最大値２％；
‐マンガン：最小値０％、最大値２％；
‐ケイ素：最小値０％、最大値１％；
‐窒素：最小値０％、最大値０．１％；
‐タングステン：最小値０％、最大値０．５％；
‐バナジウム：最小値０％、最大値０．５％；
‐ニオブ：最小値０％、最大値０．５％；
‐ジルコニウム：最小値０％、最大値０．５％；
‐チタン：最小値０％、最大値０．５％；
‐鉄及び不可避不純物：１００％への不足分。
【００２１】
本発明は更に、このタイプの合金製の時計又は宝飾品の構成部品に関する。
【００２２】
本発明の他の特徴及び利点は、添付した図面を参照して以下の詳細な説明を読むことにより、より明らかになるであろう。
【図面の簡単な説明】
【００２３】
【図１】図１は、合金中のニッケルのレベルの関数としての、鉄‐クロム系のγループの概略図である。
【図２】図２は、ｘ軸にクロム当量、ｙ軸にニッケル当量を示すシェフラーの組織図である。この図は、フェライト、マルテンサイト、オーステナイト領域の範囲を画定し、オーステナイト領域は、ゼロフェライトレベルに関する曲線によって限定される。
【発明を実施するための形態】
【００２４】
本発明は、ニッケルを含有するオーステナイト系ステンレス鋼の特性と同様の特性を有する、ニッケルフリーステンレス鋼を製造することを提案する。
【００２５】
以下、「ニッケルフリー合金」は、０．５質量％未満のニッケルを含む合金を意味する。
【００２６】
従って、スーパーオーステナイト系合金のように、ニッケルの代替物を含むが、マンガン‐窒素の組み合わせと比べて鋼を硬化させない合金を作製することを試みる。
【００２７】
上記ニッケルの代替物は、オーステナイトの面心立方構造を構成できるようにするために、鉄に溶けるものでなければならない。本発明によると、本合金は鉄及びクロムで形成される基材に加えて、銅、ルテニウム、ロジウム、パラジウム、レニウム、オスミウム、イリジウム、白金、金を含む第１の群から選択される少なくとも１つの追加の金属を含む。
【００２８】
好ましい組成では、本発明によるステンレス鋼合金は、鉄及びクロムで形成される基材中に０．５質量％未満のニッケルを含み、オーステナイトの面心立方構造に配列され、また上記ステンレス鋼合金は、質量値で以下からなる：
‐クロム：最小値１６％、最大値２０％；
‐少なくとも１つの追加の金属であって、少なくとも１つの追加の金属又は上記複数の追加の金属の合計値は、最小値３０％〜最大値４０％であり、上記少なくとも１つの追加の金属は、銅、ルテニウム、ロジウム、パラジウム、レニウム、オスミウム、イリジウム、白金、金からなる第１の群から選択される少なくとも１つの追加の金属：
‐銅の値は最小値０％〜最大値２％であり；
‐金の値は最小値０％〜最大値２％であり；
‐炭素：最小値０％、最大値０．０３％；
‐モリブデン：最小値０％、最大値２％；
‐マンガン：最小値０％、最大値２％；
‐ケイ素：最小値０％、最大値１％；
‐窒素：最小値０％、最大値０．１％；
‐タングステン：最小値０％、最大値０．５％；
‐バナジウム：最小値０％、最大値０．５％；
‐ニオブ：最小値０％、最大値０．５％；
‐ジルコニウム：最小値０％、最大値０．５％；
‐チタン：最小値０％、最大値０．５％；
‐鉄及び不可避不純物：１００％への不足分。
【００２９】
特定の応用例では、本合金は、鉄、炭素、クロムで形成される基材に加えて、プラチノイドと呼ばれる第１の群の第１の下位群から選択される少なくとも１つの追加の金属を含み、上記プラチノイド下位群は、ルテニウム、ロジウム、パラジウム、レニウム、オスミウム、イリジウム、白金を含む。
【００３０】
実際、これらの金属は白金族金属（ｐｌａｔｉｎｕｍ  ｇｒｏｕｐ  ｍｅｔａｌｓ：ＰＧＭ）又はプラチノイドの一部を形成し、即ちこれらの金属は、金属にとっては稀である共通の特性によって特徴付けられる。これらのＰＧＭ金属は、銅及び金よりも鉄により溶ける。
【００３１】
別の更に特定の組成では、上記少なくとも１つの追加の金属は上記プラチノイド下位群からのみ選択される。
【００３２】
本発明のある変形例は、合金の機械的特性を調整するために、上述のタイプの少なくとも１つの追加の金属のみならず、マンガン及び窒素をも本合金に組み込むことからなる。この第２の変形例では好ましくは、本合金は質量値で以下からなる：
‐クロム：最小値１６％、最大値２０％；
‐マンガン：最小値０％、最大値２％；
‐窒素：最小値０％、最大値０．１％；
‐第１の群からの少なくとも１つの上記追加の金属であって、少なくとも１つの追加の金属又は複数の追加の金属の合計値は、最小値３０％〜最大値４０％である少なくとも１つの追加の金属；
‐銅の値は最小値０％〜最大値２％であり；
‐金の値は最小値０％〜最大値２％であり；
そして第１の群又はプラチノイド下位群の１つ又は複数の追加の金属と、マンガン及び窒素との合計は、最小値３０％〜最大値４０％であり；
‐モリブデン：最小値０％、最大値２％；  
‐ケイ素：最小値０％、最大値１％；
‐炭素：最小値０％、最大値０．０３％；  
‐タングステン：最小値０％、最大値０．５％；
‐バナジウム：最小値０％、最大値０．５％；
‐ニオブ：最小値０％、最大値０．５％；
‐ジルコニウム：最小値０％、最大値０．５％；
‐チタン：最小値０％、最大値０．５％；
‐鉄及び不可避不純物：１００％への不足分。
【００３３】
本発明の別の変形例は、タングステン、バナジウム、ニオブ、ジルコニウム、チタンを含む第２の群から選択される少なくとも１つの炭化物形成元素（ｃａｒｂｕｒｉｇｅｎ  ｅｌｅｍｅｎｔ）を、合計の０．５質量％までの範囲内で合金に組み込み、合金中の同一質量の鉄を置換することからなる。従って合金中では、タングステン、バナジウム、ニオブ、ジルコニウム、チタンを含む第２の群から選択された少なくとも１つの炭化物形成元素の含有率はゼロではなく、かつこの第２の群の炭化物形成元素の合計の０．５％までの範囲内である。
【００３４】
１つ又は複数の炭化物形成元素を組み込むことは、特定の炭化物を沈殿させる効果を有し、これら炭化物は耐腐食性に関してクロム炭化物より有害ではない。
【００３５】
図２はシェフラーの組織図であり、ｘ軸にクロム当量、ｙ軸にニッケル当量を含み、これらは両方とも質量百分率で表される。
【００３６】
クロムの当量Ｃｒｅｑは、ここで以下の定義：Ｃｒｅｑ＝Ｃｒ＋Ｍｏ＋１．５Ｓｉに対応する。
【００３７】
このモデルはシェフラーのモデル又はデロングのモデル：Ｃｒｅｑ＝Ｃｒ＋Ｍｏ＋１．５  Ｓｉ＋０．５Ｎｂに近く、ここではニオブフリー合金の場合に関して簡略化されている。
【００３８】
重要な点は、ニッケルの代替物としての追加の金属の規定レベルを決定することである。ニッケル当量の概念は、１つの追加の金属、又は２つ以上存在する場合は複数の追加の金属の質量比率を特徴づけるものである。
【００３９】
ニッケルを置換するためにパラジウムを使用する特定の場合において、ニッケル当量Ｎｉｅｑは以下の定義：
Ｎｉｅｑ＝Ｎｉ＋３０（Ｃ＋Ｎ）＋０．５（Ｃｏ＋Ｍｎ＋Ｃｕ）＋０．３Ｐｄ
に対応する。
【００４０】
このモデルはパラジウムの存在に適合されており、（マンガン系合金に関する）公知のシェフラーのモデル：
Ｎｉｅｑ＝Ｎｉ＋３０Ｃ＋０．５Ｍｎ
及びより具体的には（マンガン及び窒素系合金に関する）デロングのモデル：
Ｎｉｅｑ＝Ｎｉ＋３０（Ｃ＋Ｎ）＋０．５Ｍｎ
から導かれたものである。
【００４１】
ニッケル当量の式は、追加の金属の群に一般化すると：
Ｎｉｅｑ＝Ｎｉ＋３０（Ｃ＋Ｎ）＋０．５（Ｃｏ＋Ｍｎ＋Ｃｕ）＋０．３（Ｐｄ＋Ｒｕ＋Ｒｈ＋Ｒｅ＋Ｏｓ＋Ｉｒ＋Ｐｔ＋Ａｕ）
又は好ましくは追加の金属が第１の群から選択される場合：
Ｎｉｅｑ＝Ｎｉ＋３０（Ｃ＋Ｎ）＋０．５（Ｃｏ＋Ｍｎ＋Ｃｕ）＋０．３（Ｐｄ＋Ｒｕ＋Ｒｈ＋Ｒｅ＋Ｏｓ＋Ｉｒ＋Ｐｔ）
のように書くこともできる。
【００４２】
このシェフラーの組織図は、フェライト、マルテンサイト、オーステナイト領域の範囲を画定し、オーステナイト領域は、ゼロフェライトレベルに関する曲線によって限定される。
【００４３】
現行規格によると、ステンレス鋼は１０．５％超のクロムを含有するものである。
【００４４】
曲線Ｃ１、Ｃ２は、可能なオーステナイトＡの存在の範囲を画定し、Ｃ１、Ｃ２より上にはオーステナイトＡが存在し、下には存在しない。
【００４５】
曲線Ｃ３は、可能なフェライトＦの存在の範囲を画定し、Ｃ３より下にはフェライトＦが存在し、Ｃ３より上には存在しない。
【００４６】
曲線Ｃ４は、可能なマルテンサイトＭの存在の範囲を画定し、Ｃ４より下にはマルテンサイトＭが存在し、Ｃ４より上には存在しない。
【００４７】
オーステナイトの特性を最大限に活用するために、組成は、オーステナイトＡのみを有するようにＣ３、Ｃ４の両方の曲線より上となるようにしなければならない。
【００４８】
ステンレス鋼に固有の特性を最大限に活用するために、曲線Ｃ５によって表されるクロムの最小レベルを観察しなければならず、領域は曲線Ｃ５の右側に位置する。図２における斜線の領域Ｄ１はこれら２つの条件に適合し、所期の特性を保証する。上記の例に対応する点Ｐは、この領域Ｄ１内に位置する。
【００４９】
近似によると、曲線は以下の方程式：
Ｃ１：Ｎｉｅｑ＝−５／６（Ｃｒｅｑ−８）＋２１
Ｃ２：Ｎｉｅｑ＝−１３／１６（Ｃｒｅｑ−８）＋１３
Ｃ３：Ｎｉｅｑ＝１３／９（Ｃｒｅｑ−８）−２
Ｃ４：Ｎｉｅｑ＝  ７／１６（Ｃｒｅｑ−８）−３
による直線であり、
領域Ｄ１は以下の３つの条件：
Ｎｉｅｑ≧１３／９（Ｃｒｅｑ−８）−２
Ｎｉｅｑ≧７／１６  （Ｃｒｅｑ−８）−３
Ｃｒｅｑ≧１０．５
を満たす。
【００５０】
当然のことながら、オーステナイトに含まれる少量のフェライト又はマルテンサイトは許容できる。ニッケル代替物として選択される金属の価格が高いことが多い（パラジウムの価格が金の価格の約半分であり、白金の価格の４分の１〜半分であった２０１２年の例を想起されたい）ため、特にニッケル当量のレベルを可能な限り低減するために、適用する実際の領域は領域Ｄ１より僅かに広範であってよい。
【００５１】
以下の２つの不等式：
１６≦Ｃｒｅｑ≦２３．５
１２≦Ｎｉｅｑ≦２２
によって定義される矩形の領域Ｄ２は、主要な追加の金属としてパラジウムが使用される場合の許容可能な値（質量値）の良好な例を提供する：
‐パラジウム：最小値３０％、最大値４０％；
‐クロム：最小値１６％、最大値２０％；
‐モリブデン：最小値０％、最大値２％；
‐マンガン：最小値０％、最大値２％；
‐銅：最小値０％、最大値２％；
‐金：最小値０％、最大値２％；
‐ケイ素：最小値０％、最大値１％；
‐窒素：最小値０％、最大値０．１％；
‐炭素：最小値０％、最大値０．０３％；
‐鉄：１００％への不足分。
更に特定の合金は、質量値で以下からなる：
‐パラジウム：最小値３０％、最大値４０％；
‐銅：最小値０％、最大値２％；
‐金：最小値０％、最大値２％；
‐パラジウム＋銅＋金の合計：最小値３０％、最大値４０％；
‐クロム：最小値１６％、最大値２０％；
‐モリブデン：最小値０％、最大値２％；
‐マンガン：最小値０％、最大値２％；
‐ケイ素：最小値０％、最大値１％；
‐窒素：最小値０％、最大値０．１％；
‐炭素：最小値０％、最大値０．０３％；
‐鉄及び不可避不純物：１００％への不足分。
【００５２】
第１の群又はＰＧＭ下位群から選択される少なくとも１つの追加の金属に一般化すると、質量組成は以下のようになる：
‐第１の群又はＰＧＭ下位群からの１つ又は複数の追加の金属の合計：最小値３０％、最大値４０％；
‐クロム：最小値１６％、最大値２０％；
‐モリブデン：最小値０％、最大値２％；
‐マンガン：最小値０％、最大値２％；
‐銅：最小値０％、最大値２％；
‐金：最小値０％、最大値２％；
‐ケイ素：最小値０％、最大値１％；
‐窒素：最小値０％、最大値０．１％；
‐炭素：最小値０％、最大値０．０３％
‐鉄：１００％への不足分。
【００５３】
より具体的には、追加の金属としてのパラジウムの選択により、所望の特性を達成できる。
【００５４】
適切な組成（質量組成）は、１８％のクロム、３５％のパラジウム、４６〜４７％の鉄である。あらゆるステンレス鋼のように、この合金は最大０．０３％の炭素を含有してよい。好ましくは質量組成は、１８％のクロム、３５％のパラジウム、０〜０．０３％の炭素、不足分の鉄である。より具体的には、質量組成は、１８％のクロム、３５％のパラジウム、４６．９７〜４７％の鉄、０〜０．０３％の炭素である。
【００５５】
本発明は更に、このタイプの合金製の時計又は宝飾品の構成部品に関する。
【図１】
0005976945.tif 000002
【図２】
0005976945.tif 000003